ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей для бетонов.
Известна шихта для производства пористого заполнителя, содержащая, мас.%: глину 12,0-30,0; зола 40,0-77,0; нефелиновый шлам 9,0-22,0; дробленый шунгит 2,0-8,0 [1].
Задачей изобретения является повышение прочности пористого заполнителя.
Технический результат достигается тем, что шихта для производства пористого заполнителя, содержащая глину и дробленый шунгит, дополнительно содержит кварцевый песок и торфяную крошку, причем компоненты находятся при следующем соотношении, мас.%: глина кирпичная 83,5-87,5; кварцевый песок 10,0-14,0; дробленый до полного прохождения через сетку с размером отверстий 5 мм шунгит 1,0-1,5; просеянная через сетку с размером отверстий 5 мм торфяная крошка 1,0-1,5.
В таблице приведены составы шихты для производства пористого заполнителя.
2
2
3
2
3
3
Для производства пористого заполнителя может быть использована любая глина кирпичная, например глина Мало-Ступкинского месторождения, характеризующаяся следующим химическим составом, мас.%: SiO 52,0-75,1; AlO 12,67-21,94; FeO 2,7-6,44; СаО 1,76-7,07; MgO 1,08-5,42; SO 0,87; п.п.п. 3,01-4,2.
Компоненты дозируют в требуемых количествах, смешивают, полученную шихту увлажняют до 18-23% и формуют из нее гранулы размером 20-40 мм, которые сушат до влажности не более 6% и обжигают при температуре 960-1000°C.
Источники информации
1. SU 872502, 1981.